(57)【要約】【課題】細線や微小ドットの再現性と、画像の色空間の広さを両立し、高画質を達成しうるトナーを提供すること。【解決手段】重合性単量体、着色剤、離型剤を含む単量体組成物を水系媒体中に分散し、重合反応を行うことにより得られるトナー粒子を有するトナーであって、該トナーは、中心金属が五配位または六配位構造をとることのできる、金属フタロシアニンまたはその誘導体を含有し、該トナー粒子の重量平均粒径（Ｄ4）が４．０乃至１０．０μｍであり、該トナー粒子を透過型電子顕微鏡により断面の拡大写真を撮影し、断面の粒子径がＤ4±１μｍの範囲となるトナー粒子を選択し、トナーの輪郭を７５％に縮小した中央部に含まれる着色剤粒子の存在率Ｒｉと、１００％の輪郭中に含まれる着色剤粒子の存在率Ｒａとの比で表される着色剤の中央存在指数が０．００以上０．７０以下であることを特徴とする。【選択図】図１
2010250087.tif 000002
【特許請求の範囲】
【請求項１】
少なくとも重合性単量体、着色剤、離型剤を含む単量体組成物を水系媒体中に分散し、重合反応を行うことにより得られるトナー粒子を有するトナーであって、
該トナーは、中心金属が五配位構造または六配位構造をとることのできる、金属フタロシアニンまたは金属フタロシアニン誘導体を少なくとも含有し、該トナー粒子の重量平均粒径（Ｄ4）が４．０乃至１０．０μｍであり、該トナー粒子を透過型電子顕微鏡（ＴＥＭ）により断面の拡大写真を撮影し、断面の粒子径がＤ4±１μｍの範囲となるトナー粒子を選択し、トナーの輪郭を７５％に縮小した中央部に含まれる着色剤粒子の存在率Ｒｉと、１００％の輪郭中に含まれる着色剤粒子の存在率Ｒａとの比で表される着色剤の中央存在指数が０．００以上０．７０以下であることを特徴とするトナー。
【請求項２】
前記トナーは、少なくとも極性樹脂と硫黄原子含有重合体を含有し、
該極性樹脂は酸価（ＡＶ（Ａ））が５乃至３５ｍｇＫＯＨ／ｇのスチレンを主成分とするビニル系重合体であり、該極性樹脂の含有量が前記トナーに対し、５．０乃至３０．０質量％であり、
該硫黄原子含有重合体は少なくとも式１で示される構造を有するユニットを含み、該硫黄原子含有重合体の酸価（ＡＶ（Ｓ））と該極性樹脂の酸価（ＡＶ（Ａ））との関係が５ｍｇＫＯＨ／ｇ≦ＡＶ（Ｓ）−ＡＶ（Ａ）≦１５ｍｇＫＯＨ／ｇであることを特徴とする請求項１に記載のトナー。
【化１】
2010250087.tif 000009
（式中、Ａ１はアミド結合、ウレタン結合、ウレア結合を表し、Ｂ１は置換基を有していてもよい炭化水素または芳香族環を表し、置換基としては水素原子、水酸基、炭素数１乃至１２のアルキル基、アリール基、アルコキシ基を表し、また、隣接する同士が５員環又は６員環の芳香族環を形成していてもよい。Ｒ１は水素原子、炭素数１乃至１２のアルキル基、アリール基を表す。）
【請求項３】
該硫黄原子含有重合体が少なくとも式２で示される構造を有するユニットを含む重合体であることを特徴とする請求項２に記載のトナー。
【化２】
2010250087.tif 000010
（式中、Ｒ２は水素原子又はメチル基を表し、Ｒ３乃至Ｒ６は独立に水素原子、水酸基、炭素数１乃至４のアルキル基、アルコキシ基を表し、また、隣接する同士が５員環又は６員環の芳香族環を形成していてもよく、Ｒ７は水素原子、炭素数１乃至４のアルキル基を表す。）
【請求項４】
前記硫黄原子含有重合体がカルボキシル基を有するユニットを有することを特徴とする請求項２または３に記載のトナー。
【発明の詳細な説明】
【技術分野】
【０００１】
本発明は、電子写真法、静電記録法、トナージェット方式の記録法などを利用した記録方法に用いられるトナーに関する。詳しくは、本発明は、静電潜像担持体上にトナー画像を形成後、転写材上に転写させてトナー画像を形成し、熱圧力下で定着して定着画像を得る、複写機、プリンター、ファックスに用いられるトナーに関する。
【背景技術】
【０００２】
近年、電子写真において高画質への要求が一段と高まってきている。高画質を達成する要素としては、細線・微小ドットの再現性と、画像が表現する色空間の広さが挙げられる。前者を達成するためには画像を形成するトナーの挙動を正確にコントロールするための工夫が必要となる。例えば、トナー粒子の帯電均一性や流動性などが重要である。また、後者についてはトナーに含まれる着色剤の発色性とトナー粒子中の着色剤の分散性が重要となる。明度が高い領域での、色空間を大きくするためには、着色剤の種類を変え、高発色の着色剤を用いることが有効である。しかしながら、高発色の着色剤は高価であり、また、帯電性、耐候性のトナーの諸問題を解決できる着色剤はごく限られたものである。
【０００３】
また、着色剤の添加量を減らし、濃度の低いトナーを用いることにより、色空間を広げることも可能である。しかしながら、高濃度領域の画像を出力する場合、トナー消費量が増えるといった問題が発生し、高コストにつながるものである。また、画像上でトナーの載り量の差が大きく、画像上に凹凸が発生しやすくなる。そのため、通常用いることの出来る着色剤の発色性を上げる工夫が行われてきている。
【０００４】
例えば、着色剤のマスターバッチを作製し、着色剤をあらかじめ微粒子化してトナーを作製する技術が提案されている（特許文献１、２参照）。また、顔料分散剤を用いて、顔料の分散性を上げる技術が紹介されている（特許文献３、４参照）。
【０００５】
しかしながら、いずれの場合も、フルカラー画像においてはトナー粒子の発色性とトナー粒子の帯電均一性の両立という意味において今以上のレベルアップが要求されており、さらには着色剤種の違いによる帯電特性の差をいかに縮めるかが課題となっている。
【先行技術文献】
【特許文献】
【０００６】
【特許文献１】特開平０７−０７７８３３号公報
【特許文献２】特開平１１−１４９１８６号公報
【特許文献３】特開２００３−２７７６４３号公報
【特許文献４】特開２００６−１９５２７７号公報
【発明の概要】
【発明が解決しようとする課題】
【０００７】
本発明は、上記のような問題を鑑みてなされたものであり、トナーの帯電均一性と着色剤の発色性を両立できるトナーを提供する。
【課題を解決するための手段】
【０００８】
本発明者らは、上記問題を解決するべく鋭意検討を行った結果、下記トナーによってこれらの問題が解決されることを発見し本発明に至った。
【０００９】
即ち、本発明は、少なくとも重合性単量体、着色剤、離型剤を含む単量体組成物を水系媒体中に分散し、重合反応を行うことにより得られるトナー粒子を有するトナーであって、
該トナーは、中心金属が五配位構造または六配位構造をとることのできる、金属フタロシアニンまたは金属フタロシアニン誘導体を少なくとも含有し、
該トナー粒子の重量平均粒径（Ｄ4）が４．０乃至１０．０μｍであり、該トナー粒子を透過型電子顕微鏡（ＴＥＭ）により断面の拡大写真を撮影し、断面の粒子径がＤ4±１μｍの範囲となるトナー粒子を選択し、トナーの輪郭を７５％に縮小した中央部に含まれる着色剤粒子の存在率Ｒｉと、１００％の輪郭中に含まれる着色剤粒子の存在率Ｒａとの比で表される着色剤の中央存在指数が０．００以上０．７０以下であることを特徴とするトナーに関する。
【発明の効果】
【００１０】
本発明によれば、フルカラー画像の形成において細線や微小ドットの再現性と、画像の色空間の広さを両立し、低コストで高画質を達成しうるトナーを提供することができる。
【図面の簡単な説明】
【００１１】
【図１】トナー粒子断面写真の解析例を示す。
【図２】実施例１における帯電量分布推移を示すグラフである。
【図３】実施例７における帯電量分布推移を示すグラフである。
【図４】比較例１における帯電量分布推移を示すグラフである。
【図５】摩擦帯電量を測定する装置の概略図である。
【発明を実施するための形態】
【００１２】
中心金属が五配位または六配位の金属フタロシアニンまたはその誘導体を含有し、かつトナー表面近傍に着色剤が偏析したときに本発明の効果は発揮される。即ち、本発明の好ましい態様によれば、トナーの表面に着色剤を多く分布させることにより、着色剤の添加量を下げた場合でも、画像の着色力の向上、彩度及び明度の向上、明度（Ｌ＊）の高い領域での色域の拡大、二次色の色再現の領域拡大が可能になった。その結果、色の再現範囲を拡大することが可能となった。
【００１３】
これは以下の理由によると推察している。着色剤の分散が不十分な場合、着色剤が存在する部分、存在しない部分が混在し、画像の反射濃度や透過濃度は、着色剤が存在しない部分の影響から十分な値は得られない。そのため、着色剤の添加部数を上げると、十分な濃度は得られるものの、透過濃度が高く、同じ彩度を得るために、明度の落ち込みが発生した。一方、分散性を上げ着色剤を微分散した場合は、着色剤による画像上の隠蔽率が上がり、濃度が上がり、色再現性が上がる。しかしながら、ランダムに着色剤が分散しているため、微小なレベルでは、画像上に着色剤が多く存在する部分、少なく存在する部分が発生した。
【００１４】
本発明者は、この微小なレベルにおいても、着色剤の存在量を均一にする方法について、鋭意検討した結果、以下の考えに至った。画像上のトナーは、紙面上に投影できる着色剤の存在状態で、濃度、明度、色域が決まる。そのため、トナー１つを見ても、少ない着色材料で投影した着色剤が、均一に存在することが好ましい。即ち、三次元に分散させる必要は無く、二次元的に着色剤を分散させることが必要である。トナーはどの角度で配置されるかはわからないため、全ての方向から見て隠蔽性を上げるためには、表面近傍に着色剤を配置する。即ち、着色剤でシェル構造を作ることが効果的であるという考えに達した。
【００１５】
本発明の効果を発揮するためには、本発明で定義する中央存在指数が０．００以上０．７０以下であることが必要である。好ましくは０．００以上０．５０以下である。中央存在指数が０．７０を越える場合には、中央領域に含まれる着色剤粒子が増え、０．７０以下に比べ着色剤による隠ぺい力すなわち着色力に劣る。なお、中央存在指数の測定方法については後述する。本発明において、着色剤を用いたシェル構造を作るために、例えば、以下の手法を用いることができるがこれに限定される訳ではない。水系媒体中に単量体組成物を分散し、重合する工程を有する本発明のトナーにおいては、単量体組成物中に含まれる着色剤にわずかな親水性をもたせ、分散された液滴の重合工程で、着色剤が粒子表面近傍に偏析されやすくすることである。具体的にはあらかじめ単量体中に着色剤と親水性物質とを混合し、着色剤の微細化工程を施すという、いわゆるマスターバッチを作製し、単量体組成物に用いることが有効である。親水性物質とは、単量体組成物の重合過程において液滴の表面に移行しやすい物質であればよい。具体的には酸基あるいは水酸基、アミノ基などの極性基を有する有機・無機化合物（樹脂を含む）であり、それらの塩、金属塩、複合体などが挙げられる。
【００１６】
さらに、本発明の効果を発現するためには、トナー粒子中に中心金属が五配位または六配位の金属フタロシアニンまたはその誘導体を存在させることが必要であり、それにより良好な帯電性および高画質画像を得ることが可能となった。
【００１７】
詳細な理由は明らかではないが、着色剤の表面に五配位または六配位のフタロシアニン（またはその誘導体）が吸着することで着色剤固有の帯電特性が弱まり、着色剤の違いによるトナー間の帯電挙動の差を小さくする効果があると考えられる。
【００１８】
上記金属フタロシアニン又は金属フタロシアニン誘導体の中心金属は五配位構造又は六配位構造をとることのできる金属であり、五配位構造をとることのできる金属であることが好ましい。このような中心金属としては２価の金属あるいは３〜４価の置換金属又はオキシ金属である。例えばクロム、鉄、コバルト、ニッケル、亜鉛、マンガン、マグネシウム、アルミニウム等の金属、ＴｉＣｌ2、ＳｎＣｌ2などの金属塩化物、ＴｉＯ、ＭｎＯなどの金属酸化物等が挙げられるが、中でも鉄、コバルト、亜鉛、マンガンが好ましい。
【００１９】
さらには、着色剤との吸着性を考慮すると五配位構造をとる亜鉛がより好ましい。
【００２０】
また、金属フタロシアニン誘導体としては、公知のものを用いることができる。すなわち、フタロシアニンの基本骨格を有するものであれば特に限定されない。例えば、４つあるイソインドール部分にカルボン酸、スルフォン酸等の官能基を導入したものや、その他の芳香族系基、脂肪族基、エーテル基、アルコール基等の置換基を導入したものが挙げられる。
【００２１】
本発明において、トナーの重量平均粒径（Ｄ4）は４．０乃至１０．０μｍであることが必要である。トナーのＤ4が４．０μｍ未満であると、着色剤が表層に存在しても色域の拡大が得られにくい。また、トナーのＤ4が１０．０μｍを超えると、ハーフトーン部の明度の向上が得られにくく好ましくない。
【００２２】
また、本発明のトナーにおいてより好ましい態様としては、前記親水性物質として酸価が５乃至３５ｍｇＫＯＨ／ｇの極性樹脂と、下記式１で示される構造を有する硫黄原子含有重合体を含有することである。
【００２３】
【化１】
2010250087.tif 000003
（式中、Ａ１はアミド結合、ウレタン結合、ウレア結合を表し、Ｂ１は置換基を有していてもよい炭化水素または芳香族環を表し、置換基としては水素原子、水酸基、炭素数１乃至１２のアルキル基、アリール基、アルコキシ基を表し、また、隣接する同士が５員環又は６員環の芳香族環を形成していてもよい。Ｒ１は水素原子、炭素数１乃至１２のアルキル基、アリール基を表す。）
【００２４】
これにより、前記領域（Ｒ）中の着色剤占有率が向上し、さらにトナー粒子間の着色剤分散状態のばらつきが改善され好ましい。また、より良好な帯電性、環境安定性が得られ、本発明の効果をより高度に達成可能となる。これは、種々の着色剤が硫黄原子含有重合体や極性樹脂に親和性を有し、着色剤に吸着しやすいため、トナー粒子内部においてより外側への偏析が起こりやすくなる。
【００２５】
前記極性樹脂の酸価（ＡＶ（Ａ））は１０乃至２５ｍｇＫＯＨ／ｇがより好ましい。極性樹脂中の酸価は、公知の方法により調整が可能であるが、例えば樹脂作製時における酸単量体の含有量を変化させることで調整することができる。
【００２６】
さらに、該極性樹脂はスチレンを主成分とするビニル系重合体であり、カルボキシル基含有極性樹脂を挙げることができる。カルボキシル基含有の単量体としては、アクリル酸、メタクリル酸、マレイン酸等が挙げられ、これら単量体をスチレンとともに共重合することにより極性樹脂を得ることができる。
【００２７】
該極性樹脂の含有量は前記トナーに対し、５．０乃至３０．０質量％であることが好ましく、さらに好ましくは１０．０乃至２５．０質量％である。
【００２８】
さらに、極性樹脂との酸価の差が小さい場合には、極性樹脂と硫黄原子含有重合体との相溶性が向上し、より一層の着色剤のシェル化が進む。前記硫黄原子含有重合体の酸価（ＡＶ（Ｓ））は、前記極性樹脂の酸価（ＡＶ（Ａ））との関係が５ｍｇＫＯＨ／ｇ≦ＡＶ（Ｓ）−ＡＶ（Ａ）≦１５ｍｇＫＯＨ／ｇであることが好ましい。
【００２９】
また、硫黄原子含有重合体が存在すると、五配位または六配位の金属フタロシアニン（誘導体）との相互作用により帯電性が良化し好ましい。さらに好ましくは該硫黄原子含有重合体がアミド基などに含まれる非共有電子対を有することであり、その場合、フタロシアニンの中心金属に該重合体が配位することで、より一層の着色剤のシェル化が期待される。
【００３０】
硫黄原子含有重合体の酸価も同様に樹脂作製時における酸単量体の含有量を変化させる方法と、樹脂に含有されるスルホン酸基のエステル化度を制御する方法により調整可能である。酸基を有する単量体を用いて重合体を合成した後にエステル化してもよく、予めエステル化された単量体を用いて合成してもよい。エステル化の方法としては公知の方法を使用することができる。例えばスルホン酸のクロル化の後にアルコールと反応させる方法、ジメチル硫酸、トリメチルシリルジアゾメタン、リン酸トリメチル等のメチルエステル化剤を使用する方法、オルトギ酸エステルを使用する方法等が挙げられる。中でも本発明のエステル化の方法として最も優れているのはオルトギ酸エステルを使用する方法である。この方法によると、所望のアルキル基を有するオルトギ酸エステルとスルホン酸含有樹脂とを比較的温和な条件で反応させることにより、容易にスルホン酸のエステル化を行うことができる。また、反応温度、反応時間、オルトギ酸エステルの量、溶媒の量等により容易にエステル化の割合をコントロールできる。
【００３１】
本発明に用いられるオルトギ酸エステルは以下のものを挙げることができる。トリメチルオルトホルメート、トリエチルオルトホルメート、トリ−ｎ−プロピルオルトホルメート、トリ−ｉｓｏ−プロピルオルトホルメート、トリ−ｎ−ブチルオルトホルメート、トリ−ｓｅｃ−ブチルオルトホルメート、トリ−ｔｅｒｔ−ブチルオルトホルメート、及びこれらの混合物等。
【００３２】
さらに、本発明のより好ましい態様によれば、前記硫黄原子含有重合体が少なくとも下記式２で示される構造を有するユニットを含む重合体であることにより、より一層の着色剤のシェル化に効果を有する。これは式２で示されるユニットが芳香族基および極性の高い官能基を有することから他に含有される極性樹脂との相溶性に優れるためと考えられる。また、着色剤の表面に式２の如き官能基が存在することで、帯電性・環境安定性に優れるトナーが得られる。
【００３３】
【化２】
2010250087.tif 000004
（式中、Ｒ２は水素原子又はメチル基を表し、Ｒ３乃至Ｒ６は独立に水素原子、水酸基、炭素数１乃至４のアルキル基、アルコキシ基を表し、また、隣接する同士が５員環又は６員環の芳香族環を形成していてもよく、Ｒ７は水素原子、炭素数１乃至４のアルキル基を表す。）
【００３４】
また、本発明のさらに好ましい態様によれば、前記硫黄原子含有重合体がカルボキシル基を有するユニットを有することによりトナーの粒度分布がシャープとなり、微小ドットや細線の再現性に優れた高画質を達成するのに好ましい態様となる。トナーの最表面に存在しやすい硫黄原子含有重合体がカルボキシル基を有するとトナー粒子のネガ性が増す。重合トナーの作製時には水系媒体中に存在するポジ性の分散剤がより強力に粒子表面に吸着し、粒子安定性が増すためと考えられる。
【００３５】
なお、本発明においてカルボキシル基を有するユニットとは、共重合体の重合に用いられ、共重合体を構成するカルボキシル基を有する単量体に由来する構成単位のことである。
【００３６】
本発明のトナーに用いられる硫黄原子含有重合体中のスルホン酸基ユニットやカルボキシル基ユニットの存在比は、1Ｈ−ＮＭＲ及び13Ｃ−ＮＭＲ及び元素分析の結果により計算した。
【００３７】
1Ｈ−ＮＭＲ及び13Ｃ−ＮＭＲは日本電子製ＦＴ−ＮＭＲ  ＪＮＭ−ＥＸ４００（使用溶媒は重クロロホルム）にて測定した。また元素分析についてはカルロエルバ社製元素分析装置ＥＡ−１１０８（Ｃ量、Ｏ量、Ｓ量及びＮ量の算出）にて測定した。トナーに適切な帯電量を与えるうえで、硫黄原子含有共重合体の添加量は結着樹脂１００質量部に対して０．１乃至１０質量部であることが好ましい。添加量が０．１質量部未満の場合、硫黄原子含有共重合体による帯電特性の効果が現れにくい。また、１０質量部を超える場合、トナーの帯電量が高くなりすぎるためにチャージアップ現象による画像濃度の低下が発生し好ましくない。
【００３８】
上記共重合体の合成方法としては特に限定されないが、好ましい方法としては、少なくとも式２で表される官能基を有する単量体と、その他のビニル重合性単量体とを含む単量体組成物を共重合する方法である。
【００３９】
前記カルボキシル基を有する単量体としては、特に制限はないが、具体的に挙げるとすればアクリル酸、メタクリル酸、マレイン酸、酢酸ビニル等であり、特にアクリル酸、メタクリル酸を用いるのが好ましい。また、芳香族ビニル単量体としては、以下のものを挙げることができる。スチレン、ｏ−メチルスチレン、ｍ−メチルスチレン、ｐ−メチルスチレン、ｐ−メトキシスチレン、ｐ−フェニルスチレン、ｐ−クロルスチレン、３，４−ジクロルスチレン、ｐ−エチルスチレン、２，４−ジメチルスチレン、ｐ−ｎ−ブチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン等のスチレン及びその誘導体；特にスチレンを用いるのが最も一般的で好ましい。
【００４０】
上記したような単量体成分を共重合するに際して用いることのできる重合開始剤としては、過酸化物系重合開始剤、アゾ系重合開始剤等様々なものが使用できる。
【００４１】
また、その重合法としては、溶液重合、懸濁重合、乳化重合、分散重合、沈殿重合、塊状重合等いずれの方法を用いることも可能であり、特に限定するものではない。本発明において、極性樹脂や硫黄原子含有重合体の重量平均分子量は、２０００乃至２０万であることが好ましく、さらに好ましい範囲としては、重量平均分子量が５０００乃至１０万である。重量平均分子量が小さすぎる場合には、トナー表層に析出した樹脂がスリーブやキャリア、現像ブレード、現像ローラーなどの部材を汚染することがあり好ましくない。逆に分子量が大きすぎる場合には、トナーの定着性を損なう恐れがあり、ひいてはトナーの発色性に悪影響を与える場合があり好ましくない。
【００４２】
重量平均分子量の測定方法は以下の通りである。
【００４３】
まず、測定試料は以下のようにして作製する。
【００４４】
測定試料とＴＨＦとを５ｍｇ／ｍｌの濃度で混合し、室温にて５時間放置した後、充分に振とうしＴＨＦと試料を良く混ぜ（試料の合一体がなくなるまで）、更に室温にて２４時間静置する。その後、サンプル処理フィルタ（マイショリディスクＨ−２５−２  東ソー社製）を通過させたものをＧＰＣの試料とする。試料濃度は、樹脂成分が５ｍｇ／ｍｌとなるように調整する。
【００４５】
＜測定条件＞
装置          ：高速ＧＰＣ「ＨＬＣ８１２０  ＧＰＣ」（東ソー社製）
カラム        ：Ｓｈｏｄｅｘ        ＫＦ−８０１、８０２、８０３、８０４、８０５                、８０６、８０７の７連（昭和電工社製）
溶離液        ：ＴＨＦ
流速          ：１．０ｍｌ／ｍｉｎ
オーブン温度  ：４０．０℃
試料注入量    ：０．１０ｍｌ
【００４６】
また、試料の分子量の算出にあたっては、標準ポリスチレン樹脂により作成した分子量較正曲線を使用する。具体的には、東ソー社製ＴＳＫ  スタンダード  ポリスチレン  Ｆ−８５０、Ｆ−４５０、Ｆ−２８８、Ｆ−１２８、Ｆ−８０、Ｆ−４０、Ｆ−２０、Ｆ−１０、Ｆ−４、Ｆ−２、Ｆ−１、Ａ−５０００、Ａ−２５００、Ａ−１０００、Ａ−５００を用いる。
【００４７】
本発明において極性樹脂の好ましい添加量は、結着樹脂１００質量部に対して１０乃至３０質量部である。１０質量部未満ではトナーの耐ストレス性が低下し、逆に３０質量部を超えるとトナー粒子の芯粒子部分を構成するバインダ樹脂との相分離性が弱まり、着色剤のシェルの形成を阻害する要因となり好ましくない。
【００４８】
本発明に用いられる着色剤としては以下のものが挙げられる。
【００４９】
イエロー用の着色剤としては、縮合アゾ化合物、イソインドリノン化合物、アンスラキノン化合物、アゾ金属錯体，メチン化合物、アリルアミド化合物に代表される化合物が挙げられる。
【００５０】
具体的には、以下のものが挙げられる。
【００５１】
Ｃ．Ｉ．ピグメントイエロー１２、１３、１４、１５、１７、６２、７４、８３、９３、９４、９５、９７、１０９、１１０、１１１、１２０、１２８、１２９、１３８、１４７、１５０、１５１、１５４、１５５、１６８、１８０、１８５、２１３、２１４。これらは単独或いは２種類以上のものを併用して用いることが可能である。
【００５２】
マゼンタ用の着色剤としては、縮合アゾ化合物、ジケトピロロピロール化合物、アントラキノン、キナクリドン化合物、塩基染料レーキ化合物、ナフトール化合物、ベンズイミダゾロン化合物、チオインジゴ化合物、ペリレン化合物が挙げられる。
【００５３】
具体的には、以下のものが挙げられる。
【００５４】
Ｃ．Ｉ．ピグメントレッド２、３、５、６、７、２３、４８：２、４８：３、４８：４、５７：１、８１：１、１２２、１４６、１５０、１６６、１６９、１７７、１８４、１８５、２０２、２０６、２２０、２２１、２３８、２５４、２６９、Ｃ．Ｉ．ピグメントバイオレッド１９。これらは単独或いは２種類以上のものを併用して用いることが可能である。
【００５５】
シアン用の着色剤としては、銅フタロシアニン化合物及びその誘導体、アントラキノン化合物、塩基染料レーキ化合物が挙げられる。
【００５６】
具体的には、以下のものが挙げられる。
【００５７】
Ｃ．Ｉ．ピグメントブルー１、７、１５、１５：１、１５：２、１５：３、１５：４、６０、６２、６６が挙げられる。これらは単独或いは２種類以上のものを併用して用いることが可能である。
【００５８】
黒色用の着色剤としては、以下のものが挙げられる。ファーネスブラック、チャンネルブラック、アセチレンブラック、サーマルブラック、ランプブラックのカーボンブラック。又、マグネタイト、フェライトの如き金属酸化物も用いられる。
【００５９】
本発明においては着色剤として、極端に水への溶解度の高い染料、顔料を用いた場合、製造工程中に水中へ溶解し、造粒が乱れたり、所望の着色を得られなくなる可能性がある。
【００６０】
本発明においては、通常のカラートナー用の着色剤として用いる場合、着色剤の含有量は、トナーに対し、２．０質量％以上１５．０質量％以下であることが好ましい。２．０質量％より少ない場合、着色力が低下する。一方、１５．０質量％より多い場合、色空間が小さくなりやすい。より好ましくは２．５質量％以上１２．０質量％以下である。また、通常のカラートナーと併せて、濃度を下げた薄色用トナーも好ましく用いることが出来る。この場合、着色剤の含有量は、トナーに対し、０．５質量％以上５．０質量％以下であることが好ましい。より好ましくは０．７質量％以上３．０質量％以下である。
【００６１】
上記着色剤は、トナー粒子の断面の拡大写真を撮影し、得られたトナー粒子の画像において、個数平均粒子径が２００ｎｍ以下であることが好ましい。より好ましくは１５０ｎｍ以下である。一方、上記個数平均粒子径は５０ｎｍ以上であることが好ましい。２００ｎｍを超える場合、粒隗が大きく着色剤のシェルが形成しにくい。そのため、着色力の低下や色域の低下を引き起こしやすい。
【００６２】
着色剤の分散について更に詳しく述べる。
【００６３】
本発明において、着色剤は予め前記親水性物質と混合した後に造粒、重合を行うことが好ましい。親水性物質との混合方法としては、溶融混練し樹脂混練物として取り出す方法（乾式法）、重合性単量体存在下で分散する方法（湿式法）が挙げられる。乾式法は、着色剤及び親水性物質、可塑性樹脂、必要に応じてその他添加剤を混合した後、ニーダー、ロール式の分散器で十分に溶融混錬する。得られた溶融混練物を粉砕した後、単量体組成物中に溶解分散し、着色剤分散液を得る方法である。一方、湿式法は、着色剤及び親水性物質、必要に応じてその他添加剤と単量体を混合し、ビーズミル、ペイントシェーカー等によるメディア分散を行う。用いたメディアを回収し着色剤分散液を得る方法である。
【００６４】
本発明のトナーの各種物性の測定法について以下に説明する。
【００６５】
＜トナーにおける着色剤の中央存在指数の測定方法＞
クライオミクロト―ム（Ｒｅｉｃｈｅｒｔ社製  ＵＬＴＲＡＣＵＴ  Ｎ  ＦＣ４Ｅ）装置に水溶性樹脂に分散したトナーを入れた。液体窒素により該装置を−８０℃まで冷却し、トナーが分散された水溶性樹脂を凍結した。凍結された水溶性樹脂を、ガラスナイフにより切削面形状が約０．１ミリ幅、約０．２ミリ長になるようにトリミングした。次にダイヤモンドナイフを用いて、水溶性樹脂を含むトナーの超薄切片（厚み設定：７０ｎｍ）を作製し、まつげプローブを用いてＴＥＭ観察用グリッドメッシュ上に移動した。水溶性樹脂を含むトナーの超薄切片を室温に戻した後、水溶性樹脂を純水に溶解させて透過型電子顕微鏡（ＴＥＭ）の観察試料とした。該試料は、透過型電子顕微鏡Ｈ−７５００（日立製作所製）を用い、加速電圧１００ｋＶにて観察され、トナー粒子の断面の拡大写真（倍率は５０００〜１００００倍）を撮影した。断面の粒子径が重量平均粒子径（Ｄ4）±１μｍの範囲となるトナー粒子を選んだ。
【００６６】
上記写真撮影により得られた画像は、インターフェースを介して、６００ｄｐｉで読み取り、Ａｄｂｅ  Ｐｈｏｔｏｓｈｏｐ５．０（アドビ社製）に導入した。導入された画像情報は、１粒子ごとに輪郭を切り取り、下記手順により着色剤粒子の分布状態を数値化した。
【００６７】
図１に、着色剤粒子の分布状態を数値化するために用いたトナー粒子断面写真の解析例を示す。
【００６８】
（トナー粒子の輪郭を求める）得られたグレースケールの画像のレイヤーを複製する。２階調化操作によりトナー粒子全体が塗りつぶされる程度に閾値を調整する。
【００６９】
ついで、トナー粒子の輪郭を色域指定を使用して選択範囲を指定する。
【００７０】
（着色剤粒子の２値化）得られた２値画像は削除し、もう一度トナー粒子画像のレイヤーを複製する。複製したレイヤーの不透明度を１０％にした状態で、再び２階調化を行う。この際、着色剤粒子が２値化されるように閾値を調整する。
【００７１】
（トナー粒子中の着色剤粒子の存在率Ｒａの測定）トナー粒子画像である背景画像を非表示にする。ブラック（Ｋ）のチャンネルのヒストグラムを表示させ、ブラック部の数値Ｒａ（％）を読み取る。
【００７２】
（トナー粒子中央領域の指定）「選択範囲を変形」コマンドおよび、編集の「変形」コマンドにより選択範囲を７５％に縮小する。
【００７３】
（トナー粒子中央領域における着色剤粒子の存在率Ｒｉの測定）ブラック（Ｋ）のチャンネルのヒストグラムを表示させ、ブラック部の数値Ｒｉ（％）を読み取る。
【００７４】
（着色剤の中央存在指数の算出）Ｒｉ／Ｒａを計算し、中央存在指数とする。
【００７５】
上記操作を上記写真撮影により得られた画像２０個に対して行い、上記中央存在指数の数平均値を求め本願で用いた。
【００７６】
特級水酸化カリウム７ｇを５ｍｌの水に溶かし、エチルアルコール（９５ｖｏｌ％）を加えて１ｌとする。炭酸ガスに触れないように、耐アルカリ性の容器に入れて３日間放置後、ろ過して、「水酸化カリウム溶液」を得る。得られた水酸化カリウム溶液は、耐アルカリ性の容器に保管する。標定はＪＩＳ  Ｋ００７０−１９９６に準じて行う。
（１）試薬の準備
フェノールフタレイン１．０ｇをエチルアルコール（９５ｖｏｌ％）９０ｍｌに溶かし、イオン交換水を加えて１００ｍｌとし、「フェノールフタレイン溶液」を得る。
特級水酸化カリウム７ｇを５ｍｌの水に溶かし、エチルアルコール（９５ｖｏｌ％）を加えて１ｌとする。炭酸ガスに触れないように、耐アルカリ性の容器に入れて３日間放置後、ろ過して、「水酸化カリウム溶液」を得る。得られた水酸化カリウム溶液は、耐アルカリ性の容器に保管する。標定はＪＩＳ    Ｋ    ００７０−１９９６に準じて行う。
（２）操作
（Ａ）本試験
粉砕した結着樹脂の試料２．０ｇを２００ｍｌの三角フラスコに精秤し、トルエン／エタノール（２：１）の混合溶液１００ｍｌを加え、５時間かけて溶解する。次いで、指示薬として前記フェノールフタレイン溶液を数滴加え、前記水酸化カリウム溶液を用いて滴定する。尚、滴定の終点は、指示薬の薄い紅色が約３０秒間続いたときとする。
（Ｂ）空試験
試料を用いない（すなわちトルエン／エタノール（２：１）の混合溶液のみとする）以外は、上記操作と同様の滴定を行う。
（３）得られた結果を下記式に代入して、酸価を算出する。
Ａ＝［（Ｂ−Ｃ）×ｆ×５．６１］／Ｓ
【００７７】
ここで、Ａ：酸価（ｍｇＫＯＨ／ｇ）、Ｂ：空試験の水酸化カリウム溶液の添加量（ｍｌ）、Ｃ：本試験の水酸化カリウム溶液の添加量（ｍｌ）、ｆ：水酸化カリウム溶液のファクター、Ｓ：試料（ｇ）である。
【００７８】
＜トナーの重量平均粒径（Ｄ4）および粒度分布指数Ｄ4／Ｄｎの測定方法＞
本発明におけるトナーの重量平均径（Ｄ4）は、コールターカウンターで測定される。測定装置としては、１００μｍのアパーチャーチューブを備えた細孔電気抵抗法による精密粒度分布測定装置「コールター・カウンター  Ｍｕｌｔｉｓｉｚｅｒ  ３」（登録商標、ベックマン・コールター社製）を用いる。測定条件の設定及び測定データの解析は、付属の専用ソフト「ベックマン・コールター  Ｍｕｌｔｉｓｉｚｅｒ  ３  Ｖｅｒｓｉｏｎ３．５１」（ベックマン・コールター社製）を用いる。尚、測定は実効測定チャンネル数２万５千チャンネルで行なう。
【００７９】
測定に使用する電解水溶液は、特級塩化ナトリウムをイオン交換水に溶解して濃度が約１質量％となるようにしたもの、例えば、「ＩＳＯＴＯＮ  ＩＩ」（ベックマン・コールター社製）が使用できる。
【００８０】
尚、測定、解析を行なう前に、以下のように専用ソフトの設定を行なった。
【００８１】
専用ソフトの「標準測定方法（ＳＯＭ）を変更」画面において、コントロールモードの総カウント数を５００００粒子に設定し、測定回数を１回、Ｋｄ値は「標準粒子１０．０μｍ」（ベックマン・コールター社製）を用いて得られた値を設定する。「閾値／ノイズレベルの測定ボタン」を押すことで、閾値とノイズレベルを自動設定する。また、カレントを１６００μＡに、ゲインを２に、電解液をＩＳＯＴＯＮ  ＩＩに設定し、「測定後のアパーチャーチューブのフラッシュ」にチェックを入れる。
【００８２】
専用ソフトの「パルスから粒径への変換設定」画面において、ビン間隔を対数粒径に、粒径ビンを２５６粒径ビンに、粒径範囲を２μｍから６０μｍまでに設定する。
【００８３】
具体的な測定法は以下の通りである。
（１）Ｍｕｌｔｉｓｉｚｅｒ  ３専用のガラス製２５０ｍｌ丸底ビーカーに前記電解水溶液約２００ｍｌを入れ、サンプルスタンドにセットし、スターラーロッドの撹拌を反時計回りで２４回転／秒にて行なう。そして、専用ソフトの「アパーチャーのフラッシュ」機能により、アパーチャーチューブ内の汚れと気泡を除去しておく。
（２）ガラス製の１００ｍｌ平底ビーカーに前記電解水溶液約３０ｍｌを入れる。この中に分散剤として「コンタミノンＮ」（非イオン界面活性剤、陰イオン界面活性剤、有機ビルダーからなるｐＨ７の精密測定器洗浄用中性洗剤の１０質量％水溶液、和光純薬工業社製）をイオン交換水で約３質量倍に希釈した希釈液を約０．３ｍｌ加える。
（３）発振周波数５０ｋＨｚの発振器２個を位相を１８０度ずらした状態で内蔵し、電気的出力１２０Ｗの超音波分散器「Ｕｌｔｒａｓｏｎｉｃ  Ｄｉｓｐｅｎｓｉｏｎ  Ｓｙｓｔｅｍ  Ｔｅｔｏｒａ１５０」（日科機バイオス社製）を準備する。超音波分散器の水槽内に所定量のイオン交換水を入れ、この水槽中に前記コンタミノンＮを約２ｍｌ添加する。
（４）前記（２）のビーカーを前記超音波分散器のビーカー固定穴にセットし、超音波分散器を作動させる。そして、ビーカー内の電解水溶液の液面の共振状態が最大となるようにビーカーの高さ位置を調整する。
（５）前記（４）のビーカー内の電解水溶液に超音波を照射した状態で、トナーの重量平均粒子径（Ｄ4）を測定する場合にはトナー約１０ｍｇを少量ずつ前記電解水溶液に添加し、分散させる。また、加熱攪拌前後のトナーの重量平均粒子径（Ｄ4）はトナーの水分散液１０ｍｌを前記電解水溶液に添加し、分散させる。そして、さらに６０秒間超音波分散処理を継続する。尚、超音波分散にあたっては、水槽の水温が１０℃以上４０℃以下となる様に適宜調節する。
（６）サンプルスタンド内に設置した前記（１）の丸底ビーカーに、ピペットを用いてトナーを分散した前記（５）の電解質水溶液を滴下し、測定濃度が約５％となるように調整する。そして、測定粒子数が５００００個になるまで測定を行なう。
（７）測定データを装置付属の前記専用ソフトにて解析を行ない、重量平均粒径（Ｄ4）と個数平均粒径（Ｄｎ）を算出する。尚、専用ソフトでグラフ／体積％と設定したときの、「分析／体積統計値（算術平均）」画面の「平均径」が重量平均粒径（Ｄ4）である。また、粒度分布の広さを表現する粒度分布指数は前記Ｄ4とＤｎとの比、Ｄ4／Ｄｎの計算値を用いる。
【００８４】
本発明のトナーに使用可能な重合性単量体の具体的例としては、以下のものを挙げることができる。スチレン；ｏ−（ｍ−，ｐ−）メチルスチレン、ｍ−（ｐ−）エチルスチレンの如きスチレン系単量体；アクリル酸メチル、メタクリル酸メチル、アクリル酸エチル、メタクリル酸エチル、アクリル酸プロピル、メタクリル酸プロピル、アクリル酸ブチル、メタクリル酸ブチル、アクリル酸オクチル、メタクリル酸オクチル、アクリル酸ドデシル、メタクリル酸ドデシル、アクリル酸ステアリル、メタクリル酸ステアリル、アクリル酸ベヘニル、メタクリル酸ベヘニル、アクリル酸２−エチルヘキシル、メタクリル酸２−エチルヘキシル、アクリル酸ジメチルアミノエチル、メタクリル酸ジメチルアミノエチル、アクリル酸ジエチルアミノエチル、メタクリル酸ジエチルアミノエチルの如きアクリル酸エステル系単量体或いはメタクリル酸エステル系単量体；ブタジエン、イソプレン、シクロヘキセン、アクリロニトリル、メタクリロニトリル、アクリル酸アミド、メタクリル酸アミドの如きエン系単量体。
【００８５】
これらは、単独、または、一般的には出版物ポリマーハンドブック第２版ＩＩＩ−ｐ１３９乃至１９２（Ｊｏｈｎ  Ｗｉｌｅｙ＆Ｓｏｎｓ製）に記載の理論ガラス転移温度（Ｔｇ）を参考にして単量体を適宜混合して用いられる。
【００８６】
本発明において、上述の結着樹脂と共にポリエステル樹脂やポリカーボネート樹脂等の極性樹脂を併用することもできる。
【００８７】
本発明においては、トナー粒子の機械的強度を高めると共に、トナーの結着樹脂の分子量を制御するために、単量体組成物中に架橋剤を添加してもよい。
【００８８】
本発明に用いられる架橋剤としては、以下のものを挙げることができる。すなわち、２官能の架橋剤；ジビニルベンゼン、ビス（４−アクリロキシポリエトキシフェニル）プロパン、エチレングリコールジアクリレート、１，３−ブチレングリコールジアクリレート、１，４−ブタンジオールジアクリレート、１，５−ペンタンジオールジアクリレート、１，６−ヘキサンジオールジアクリレート、ネオペンチルグリコールジアクリレート、ジエチレングリコールジアクリレート、トリエチレングリコールジアクリレート、テトラエチレングリコールジアクリレート、ポリエチレングリコール＃２００、＃４００、＃６００の各ジアクリレート、ジプロピレングリコールジアクリレート、ポリプロピレングリコールジアクリレート、ポリエステル型ジアクリレート（ＭＡＮＤＡ日本化薬）、及び上記のジアクリレートをジメタクリレートに代えたもの。
【００８９】
多官能の架橋剤；ペンタエリスリトールトリアクリレート、トリメチロールエタントリアクリレート、トリメチロールプロパントリアクリレート、テトラメチロールメタンテトラアクリレート、オリゴエステルアクリレート及びそのメタクリレート、２，２−ビス（４−メタクリロキシポリエトキシフェニル）プロパン、ジアリルフタレート、トリアリルシアヌレート、トリアリルイソシアヌレート及びトリアリルトリメリテート。これらの架橋剤の添加量は、前記単量体１００質量部に対して、好ましくは０．０５乃至１０質量部、より好ましくは０．１乃至５質量部である。
【００９０】
本発明のトナーの重合反応に用いられる重合開始剤の例としては、以下のものを挙げることができる。すなわち、２，２’−アゾビス−（２，４−ジメチルバレロニトリル）、２，２’−アゾビスイソブチロニトリル、１，１’−アゾビス（シクロヘキサン−１−カルボニトリル）、２，２’−アゾビス−４−メトキシ−２，４−ジメチルバレロニトリル、アゾビスイソブチロニトリルの如きアゾ系又はジアゾ系重合開始剤；ベンゾイルペルオキシド、メチルエチルケトンペルオキシド、ジイソプロピルペルオキシカーボネート、クメンヒドロペルオキシド、２，４−ジクロロベンゾイルペルオキシド、ラウロイルペルオキシド、ｔｅｒｔ−ブチル−パーオキシピバレートの如き過酸化物系重合開始剤。
【００９１】
これらの重合開始剤の使用量は、目的とする重合度により変化するが、一般的には、重合性ビニル系単量体１００質量部に対して３乃至２０質量部である。重合開始剤の種類は、重合法により若干異なるが、１０時間半減期温度を参考に、単独又は混合して使用される。
【００９２】
本発明に用いられる離型剤としては以下のものが挙げられる。パラフィンワックス、マイクロクリスタリンワックス、ペトロラクタム如きの石油系ワックス及びその誘導体；モンタンワックス及びその誘導体；フィッシャートロプシュ法による炭化水素ワックス及びその誘導体；ポリエチレンワックス、ポリプロピレンワックスの如きポリオレフィンワックス及びその誘導体、カルナバワックス、キャンデリラワックスの如き天然ワックス及びその誘導体。誘導体としては酸化物や、ビニル系単量体とのブロック共重合物、グラフト変性物などが挙げられる。さらには、以下のものが挙げられる。高級脂肪族アルコール；ステアリン酸、パルミチン酸の如きの脂肪酸；酸アミドワックス；エステルワックス；硬化ヒマシ油及びその誘導体；植物系ワックス；動物性ワックス。この中で特に、離型性に優れるという観点からエステルワックス及び炭化水素ワックスが好ましい。更に本発明のトナーにおいてコアシェル構造を制御し易く本発明の効果を発現しやすくするためには炭化水素系ワックスを用いることがより好ましい。
【００９３】
該離型剤は結着樹脂１００質量部に対し４乃至２５質量部を含有させることが好ましい。離型剤が４乃至２５質量部の場合には、トナーの加熱加圧時に適度な離型剤のブリード性を持てることにより、定着性が向上する。さらに、トナーが受けるストレスに対してもトナー表面への離型剤の露出が少なく、トナー個々の均一な帯電性を得ることができる。
【００９４】
本発明のトナーにおいては、必要に応じて荷電制御剤を用いることも可能である。荷電制御剤を配合することにより、荷電特性を安定化、現像システムに応じた最適の摩擦帯電量のコントロールが可能となる。
【００９５】
荷電制御剤としては、公知のものが利用でき、特に帯電スピードが速く、且つ一定の帯電量を安定して維持できる荷電制御剤が好ましい。さらに、重合阻害性が低く、水系分散媒体への可溶化物が実質的にない荷電制御剤が特に好ましい。
【００９６】
荷電制御剤の例として、トナーを負荷電性に制御するものとしては、有機金属化合物、キレート化合物が有効である。モノアゾ金属化合物、アセチルアセトン金属化合物、芳香族オキシカルボン酸、芳香族ダイカルボン酸、オキシカルボン酸及びダイカルボン酸系の金属化合物が含まれる。他には、芳香族オキシカルボン酸、芳香族モノ及びポリカルボン酸及びその金属塩、無水物、エステル類、ビスフェノール等のフェノール誘導体類なども含まれる。さらに、尿素誘導体、含金属サリチル酸系化合物、含金属ナフトエ酸系化合物、ホウ素化合物、４級アンモニウム塩、カリックスアレーン、樹脂系荷電制御剤等も含まれる。
【００９７】
また、荷電制御剤の例として、トナーを正荷電性に制御するものとしては、以下のものを挙げることができる。ニグロシン及び脂肪酸金属塩等によるニグロシン変性物；グアニジン化合物；イミダゾール化合物；トリブチルベンジルアンモニウム−１−ヒドロキシ−４−ナフトスルフォン酸塩、テトラブチルアンモニウムテトラフルオロボレート等の４級アンモニウム塩、及びこれらの類似体であるホスホニウム塩等のオニウム塩及びこれらのレーキ顔料；トリフェニルメタン染料及びこれらのレーキ顔料（レーキ化剤としては、りんタングステン酸、りんモリブデン酸、りんタングステンモリブデン酸、タンニン酸、ラウリン酸、没食子酸、フェリシアン化物、フェロシアン化物など）；高級脂肪酸の金属塩；ジブチルスズオキサイド、ジオクチルスズオキサイド、ジシクロヘキシルスズオキサイド等のジオルガノスズオキサイド；ジブチルスズボレート、ジオクチルスズボレート、ジシクロヘキシルスズボレートの如きジオルガノスズボレート類；樹脂系荷電制御剤等。
【００９８】
本発明のトナーは、これら荷電制御剤を単独で或いは２種類以上組み合わせて含有することができる。
【００９９】
荷電制御剤の好ましい配合量は、結着樹脂１００質量部に対して０．０１乃至２０質量部、より好ましくは０．５乃至１０質量部である。しかしながら、本発明のトナーには、荷電制御剤の添加は必須ではなく、トナーの層厚規制部材やトナー担持体との摩擦帯電を積極的に利用することでトナー中に必ずしも荷電制御剤を含ませる必要はない。
【０１００】
本発明のトナー粒子には外添剤として無機微粉体が添加されている。
【０１０１】
本発明のトナー粒子に添加する無機微粉体としては、シリカを必須成分として含む、平均一次粒径が４乃至８０ｎｍの微粉体であることが好ましい。本発明において平均一次粒径が上記範囲にあることで、前述した硫黄原子含有重合体との静電的な付着が向上し外添剤の脱離が抑制される。
【０１０２】
無機微粉体の平均一次粒径は、次のようにして測定される。
【０１０３】
平均一次粒子径は、走査電子顕微鏡で観察し視野中の１００個の無機微粉体の粒子径を測定して平均粒子径を求める。
【０１０４】
またシリカと酸化チタン、アルミナまたはそれらの複酸化物などの微粉体を併用することができる。シリカと併用する該無機微粉体の中でも酸化チタンが好ましい。
【０１０５】
上記無機微粉体のシリカの例としては、ケイ素ハロゲン化物の蒸気相酸化により生成されたいわゆる乾式シリカ又はヒュームドシリカと称される乾式シリカ、及び水ガラス等から製造されるいわゆる湿式シリカの両者が含まれる。無機微粉体としては、表面及びシリカ微粉体の内部にあるシラノール基が少なく、またＮａ2Ｏ、ＳＯ32-等の製造残滓の少ない乾式シリカの方が好ましい。また乾式シリカは、製造工程において例えば、塩化アルミニウム、塩化チタン等他の金属ハロゲン化合物をケイ素ハロゲン化合物と共に用いることによって、シリカと他の金属酸化物の複合微粉体を得ることも可能であり、それらも包含する。
【０１０６】
無機微粉体は、トナーの流動性改良及びトナー母粒子の帯電均一化のために添加される。無機微粉体を疎水化処理するなどの処理によって、トナーの帯電量の調整、環境安定性の向上、高湿環境下での特性の向上等の機能を付与することができるので、疎水化処理された無機微粉体を用いることが好ましい。トナーに添加された無機微粉体が吸湿すると、トナーとしての帯電量が著しく低下し、現像性の低下が生じ易くなる。
【０１０７】
無機微粉体の疎水化処理の処理剤の例としては、未変性のシリコーンワニス、各種変性シリコーンワニス、未変性のシリコーンオイル、各種変性シリコーンオイル、シラン化合物、シランカップリング剤、その他有機ケイ素化合物、有機チタン化合物が含まれる。これらの如き処理剤は単独で或いは併用して用いられても良い。
【０１０８】
その中でも、シリコーンオイルにより処理された無機微粉体が好ましい。より好ましくは、無機微粉体をカップリング剤で疎水化処理すると同時或いは処理した後に、シリコーンオイルにより処理したシリコーンオイル処理された疎水化処理無機微粉体が高湿環境下でもトナー粒子の帯電量を高く維持し、選択現像性を低減する上でよい。
【０１０９】
本発明のトナーを懸濁重合で製造する場合、水系分散媒体調製時に使用する分散剤としては、公知の無機系及び有機系の分散剤を用いることができる。
【０１１０】
具体的には、無機系の分散剤；リン酸三カルシウム、リン酸マグネシウム、リン酸アルミニウム、リン酸亜鉛、炭酸マグネシウム、炭酸カルシウム、水酸化カルシウム、水酸化マグネシウム、水酸化アルミニウム、メタケイ酸カルシウム、硫酸カルシウム、硫酸バリウム、ベントナイト、シリカ、アルミナが挙げられる。また、有機系の分散剤；ポリビニルアルコール、ゼラチン、メチルセルロース、メチルヒドロキシプロピルセルロース、エチルセルロース、カルボキシメチルセルロースのナトリウム塩、デンプンが含まれる。
【０１１１】
また、市販のノニオン、アニオン、カチオン型の界面活性剤の利用も可能である。この様な界面活性剤の例としては、ドデシル硫酸ナトリウム、テトラデシル硫酸ナトリウム、ペンタデシル硫酸ナトリウム、オクチル硫酸ナトリウム、オレイン酸ナトリウム、ラウリル酸ナトリウム、ステアリン酸カリウム、オレイン酸カルシウムが含まれる。
【０１１２】
本発明のトナーに用いられる水系分散媒体調製時に使用する分散剤としては、無機系の難水溶性の分散剤が好ましく、しかも酸に可溶性である難水溶性無機分散剤を用いることが好ましい。
【０１１３】
また、本発明においては、難水溶性無機分散剤を用い、水系分散媒体を調製する場合に、これらの分散剤の使用量は重合性ビニル系単量体１００質量部に対して、０．２乃至２．０質量部であることが好ましい。また、本発明においては、重合性単量体組成物１００質量部に対して３００乃至３，０００質量部の水を用いて水系分散媒体を調製することが好ましい。
【０１１４】
本発明において、上記のような難水溶性無機分散剤が分散された水系分散媒体を調製する場合には、市販の分散剤をそのまま用いて分散させてもよい。また、細かい均一な粒度を有する分散剤粒子を得るために、水等の液媒体中で、高速撹拌下、上記したような難水溶性無機分散剤を生成させて水系分散媒体を調製してもよい。例えば、リン酸三カルシウムを分散剤として使用する場合、高速撹拌下でリン酸ナトリウム水溶液と塩化カルシウム水溶液を混合してリン酸三カルシウムの微粒子を形成することで、好ましい分散剤を得ることができる。
【実施例】
【０１１５】
以下に、実施例を挙げて本発明を具体的に説明するが、本発明はこれら実施例に制限されるものではない。また、明細書中の「部」はすべて「質量部」を意味することとする。
【０１１６】
硫黄原子含有共重合体の製造例
＜共重合体Ｓ−１の製造例＞
攪拌機、コンデンサー、温度計、窒素導入管を付した反応容器にキシレン８０部を仕込み、窒素雰囲気下で還流した。
【０１１７】
・２−メタクリルアミド−５−メトキシベンゼンスルホン酸メチルエステル      １５部
・アクリル酸                                                            ２．１部
・スチレン                                                                ７０部
・２−エチルへキシルアクリレート                                      １２．９部
この単量体混合液に、さらに重合開始剤として２，２’−アゾビス（２，４−ジメチルバレロニトリル）を３．８部混合し、前記反応容器を温度８５℃にて攪拌しながら滴下し、１０時間保持した。その後、減圧蒸留を行い溶剤を濃縮し、アセトン８０部を加え均一に溶解させた後に１４００部のメタノールに再沈精製した。さらに減圧下、温度５０℃で乾燥させ、共重合体Ｓ−１を得た。
【０１１８】
＜共重合体Ｓ−２の製造例＞
共重合体Ｓ−１の製造例において、下記の通り一部単量体種と仕込み量を変更することを除いて、共重合体Ｓ−１の製造例と同様にして製造した。得られた共重合体を共重合体Ｓ−２とする。
・２−アクリルアミドベンゼンスルホン酸メチルエステル                      １５部
・メタクリル酸                                                          １．９部
・スチレン                                                                ７０部
・２−エチルへキシルアクリレート                                      １２．９部
【０１１９】
＜共重合体Ｓ−３の製造例＞
共重合体Ｓ−１の製造例において、下記の通り一部単量体種と仕込み量を変更することを除いて、共重合体Ｓ−１の製造例と同様にして製造した。得られた共重合体を共重合体Ｓ−３とする。
・２−メタクリルアミド−５−メトキシベンゼンスルホン酸メチルエステル      １３部
・２−メタクリルアミド−５−メトキシベンゼンスルホン酸                      ５部
・スチレン                                                                ８２部
【０１２０】
＜共重合体Ｓ−４の製造例＞
共重合体Ｓ−１の製造例において、下記の通り一部単量体種と仕込み量を変更することを除いて、共重合体Ｓ−１の製造例と同様にして製造した。得られた共重合体を共重合体Ｓ−４とする。
・２−アクリルアミド−２−メチルプロパンスルホン酸メチルエステル          １０部
・２−アクリルアミド−２−メチルプロパンスルホン酸                          ４部
・スチレン                                                                ８６部
【０１２１】
＜共重合体Ｓ−５の製造例＞
共重合体Ｓ−１の製造例において、下記の通り一部単量体種と仕込み量を変更することを除いて、共重合体Ｓ−１の製造例と同様にして製造した。得られた共重合体を共重合体Ｓ−５とする。
・２−メチルアクリルアミド−２−メチルプロピルスルホン酸イソプロピルエステル
１０部
・２−アクリルアミド−２−メチルプロパンスルホン酸                          ４部
・スチレン                                                                ６９部
・２−エチルへキシルアクリレート                                          １７部
【０１２２】
＜共重合体Ｓ−６の製造例＞
共重合体Ｓ−１の製造例において、下記の通り一部単量体種と仕込み量を変更することを除いて、共重合体Ｓ−１の製造例と同様にして製造した。得られた共重合体を共重合体Ｓ−６とする。
・２−アクリルアミド−２−メチルプロパンスルホン酸                          ４部
・スチレン                                                                ７７部
・２−エチルへキシルアクリレート                                          １９部
【０１２３】
＜共重合体Ｓ−７の製造例＞
共重合体Ｓ−１の製造例において、下記の通り仕込み量を変更することを除いて、共重合体Ｓ−１の製造例と同様にして製造した。得られた共重合体を共重合体Ｓ−７とする。
・ｐ−スチレンスルホン酸                                                ３．５部
・スチレン                                                            ７７．５部
・２−エチルへキシルアクリレート                                          １９部
【０１２４】
＜実施例１＞
下記の手順によって重合法トナーを製造した。
【０１２５】
四つ口容器中にイオン交換水７１０部と０．１モル／リットルのＮａ3ＰＯ4水溶液８５０部を添加し、クレアミクス（エムテクニック社製）を用いて１４，０００ｒｐｍで撹拌しながら、６０℃に保持した。ここに１．０モル／リットル−ＣａＣｌ2水溶液６８部を徐々に添加し、微細な難水溶性分散安定剤Ｃａ3（ＰＯ4）2を含む水系分散媒体を調製した。
【０１２６】
次に、
・スチレン                                                            ６３．０部
・共重合体Ｓ−１                                                        ３．０部
・極性樹脂Ａ−１（組成、物性は表１に記載）                              ３．０部
・Ｃ．Ｉ．ピグメントブルー１５：３                                    １０．５部
・亜鉛フタロシアニン                                                ０．０７５部
を混合し、アトライターにより３時間分散させて顔料分散組成物をえた。
【０１２７】
つづいて、
・スチレン                                                            ２８．０部
・ｎ−ブチルアクリレート                                              ３０．０部
・ジビニルベンゼン                                                  ０．０２５部
・極性樹脂Ａ−１（組成、物性は表１に記載）                            １８．０部
・前記顔料分散組成物                                                ４９．０５部
・融点７７℃の炭化水素ワックス（ＨＮＰ−５１、日本精蝋社製）            ８．０部
を撹拌混合し、６０℃に加温した。そこへ重合開始剤である２，２’−アゾビス−イソブチロバレロニトリル３．０部を添加し１分間撹拌した後、前記水系分散媒体中に投入し、撹拌機の回転数を１４，０００ｒｐｍに維持しつつ７分間造粒した。その後、高速撹拌装置をプロペラ式撹拌器に変えて、内温を７０℃に昇温させ、ゆっくり撹拌しながら１０時間反応させた。次いで、容器内を温度９０℃に昇温して３００分間維持し、その後冷却した。容器内に希塩酸を添加してｐＨを１．８とし、分散安定剤を溶解した。更に、ろ別、洗浄、乾燥して重量平均径（Ｄ4）が６．２μｍの重合体粒子（トナー粒子）を得た。
【０１２８】
上記トナー粒子１００部に対して、流動性向上剤２．０部を以下のように処理してトナー（１）を得た。流動性向上剤としてはジメチルシリコーンオイル（２０質量％）で処理され、トナー粒子と同極性（負極性）に摩擦帯電する疎水性シリカ微粉体（個数平均１次粒子径：１０ｎｍ、ＢＥＴ比表面積：１７０ｍ2／ｇ）を用いた。これをトナーと混合し、ヘンシェルミキサー（三井三池製）で３，０００ｒｐｍで１５分間混合した。
【０１２９】
得られたトナーの断面ＴＥＭ観察を行ったところ、着色剤がトナー表装近傍に偏析していることが確認された。その他トナー物性は表３に記載した。
【０１３０】
＜実施例２＞
実施例１において、共重合体Ｓ−１を共重合体Ｓ−２に変更したことを除いて実施例１と同様にしトナー２を得た。
【０１３１】
＜実施例３＞
実施例１において、極性樹脂Ａ−１をＡ−２へ、共重合体Ｓ−１を共重合体Ｓ−３に変更することを除いて実施例１と同様にしトナー３を得た。
【０１３２】
＜実施例４＞
実施例１において、極性樹脂Ａ−１をＡ−２へ、共重合体Ｓ−１を共重合体Ｓ−４に変更することを除いて実施例１と同様にしトナー４を得た。
【０１３３】
＜実施例５＞
実施例１において、共重合体Ｓ−１を共重合体Ｓ−５に変更することを除いて実施例１と同様にしトナー５を得た。
【０１３４】
＜実施例６＞
実施例１において、共重合体Ｓ−１を共重合体Ｓ−６に変更することを除いて実施例１と同様にしトナー６を得た。
【０１３５】
＜実施例７＞
実施例１において、共重合体Ｓ−１を共重合体Ｓ−７に変更することを除いて実施例１と同様にしトナー７を得た。
【０１３６】
＜実施例８＞
以下のようにフタロシアニン誘導体を合成した。
【０１３７】
トリメリット酸無水物１１６．４ｇ（０．４０４ｍｏｌ），無水フタル酸２６９．１ｇ（２．０２０ｍｏｌ），尿素９３２．９ｇ（１５．５５ｍｏｌ），塩化亜鉛７９．４ｇ（０．５８３ｍｏｌ），モリブデン酸アンモニウム９．２ｇ（７．４ｍｍｏｌ），ニトロベンゼン７リットルを１０リットル反応容器に仕込み、１５０〜１７０℃で３時間撹拌させた。析出した結晶を濾取し、ニトロベンゼン臭がなくなるまでメタノール洗浄した。その後、水洗、メタノール洗浄し、これを６０℃で２４時間減圧乾燥させ、カルボキシアミド化Ｚｎフタロシアニン２９８．８ｇを得た。ついで得られたカルボキシアミド化Ｚｎフタロシアニン２９２．９ｇ，水酸化カリウム４７７．５ｇ（７．２５ｍｏｌ），水１９８ｍｌ，トリエチレングリコール３リットルを５リットル反応容器に仕込み、１２０℃で２４時間撹拌させた。室温に冷却し、結晶を濾取し、熱水で洗浄した。この結晶を水に懸濁させた後、６Ｎ塩酸でｐＨ１にした。結晶を濾過し、希塩酸で洗浄した後、メタノール洗浄し、これを６０℃で２４時間減圧乾燥させ、目的物カルボキシル化Ｚｎフタロシアニン１５８．０ｇを得た。
【０１３８】
実施例１において、亜鉛フタロシアニンを上記で得られたカルボキシル化亜鉛フタロシアニンに変更することを除いて実施例１と同様にしトナー８を得た。
【０１３９】
＜実施例９＞
四つ口容器中にイオン交換水７１０部と０．１モル／リットルのＮａ3ＰＯ4水溶液８５０部を添加し、クレアミクス（エムテクニック社製）を用いて１４，０００ｒｐｍで撹拌しながら、６０℃に保持した。ここに１．０モル／リットル−ＣａＣｌ2水溶液６８部を徐々に添加し、微細な難水溶性分散安定剤Ｃａ3（ＰＯ4）2を含む水系分散媒体を調製した。
【０１４０】
次に、
・スチレン                                                            ６３．０部
・カーボンブラック                                                      ７．５部
・亜鉛フタロシアニン                                                ０．０７５部
・Ｔ−７７（保土谷化学社製）                                          ０．７５部
を混合し、アトライターにより３時間分散させて顔料分散組成物をえた。
【０１４１】
つづいて、
・スチレン                                                            ２８．０部
・ｎ−ブチルアクリレート                                              ３０．０部
・ジビニルベンゼン                                                  ０．０２５部
・極性樹脂Ａ−３（組成、物性は表１に記載）                              ７．０部
・前記顔料分散組成物                                                ４７．５５部
・融点７７℃の炭化水素ワックス（ＨＮＰ−５１、日本精蝋社製）            ８．０部
を撹拌混合し、６０℃に加温した。そこへ重合開始剤である２，２’−アゾビス−イソブチロバレロニトリル３．０部を添加し１分間撹拌した後、前記水系分散媒体中に投入し、撹拌機の回転数を１４，０００ｒｐｍに維持しつつ７分間造粒した。その後、高速撹拌装置をプロペラ式撹拌器に変えて、内温を７０℃に昇温させ、ゆっくり撹拌しながら１０時間反応させた。次いで、容器内を温度９０℃に昇温して３００分間維持し、その後冷却した。容器内に希塩酸を添加してｐＨを１．８とし、分散安定剤を溶解した。更に、ろ別、洗浄、乾燥して重量平均径（Ｄ4）が５．９μｍの重合体粒子（トナー粒子）を得た。さらに実施例１と同様に疎水性シリカ微粉体を外添し、トナー９を得た。
【０１４２】
＜実施例１０＞
実施例９において、亜鉛フタロシアニンを鉄フタロシアニンに変更することを除いて実施例９と同様にしトナー１０を得た。
【０１４３】
＜比較例１＞
実施例９において、亜鉛フタロシアニンを用いないことを除いて、実施例９と同様にして製造しトナー１１を得た。
【０１４４】
＜比較例２＞
四つ口容器中にイオン交換水７１０部と０．１モル／リットルのＮａ3ＰＯ4水溶液８５０部を添加し、クレアミクス（エムテクニック社製）を用いて１４，０００ｒｐｍで撹拌しながら、６０℃に保持した。ここに１．０モル／リットル−ＣａＣｌ2水溶液６８部を徐々に添加し、微細な難水溶性分散安定剤Ｃａ3（ＰＯ4）2を含む水系分散媒体を調製した。
【０１４５】
次に、
・スチレン                                                            ６３．０部
・Ｃ．Ｉ．ピグメントブルー１５：３                                    １０．５部
・Ｅ−８８（オリエント化学社製）                                      ０．７５部
を混合し、アトライターにより３時間分散させて顔料分散組成物をえた。
【０１４６】
つづいて、
・スチレン                                                            ２８．０部
・ｎ−ブチルアクリレート                                              ３０．０部
・ジビニルベンゼン                                                  ０．０２５部
・極性樹脂Ａ−３（組成、物性は表１に記載）                              ７．０部
・前記顔料分散組成物                                                  ４９．５部
・融点７７℃の炭化水素ワックス（ＨＮＰ−５１、日本精蝋社製）            ８．０部
を撹拌混合し、６０℃に加温した。そこへ重合開始剤である２，２’−アゾビス−イソブチロバレロニトリル３．０部を添加し１分間撹拌した後、前記水系分散媒体中に投入し、撹拌機の回転数を１４，０００ｒｐｍに維持しつつ７分間造粒した。その後、高速撹拌装置をプロペラ式撹拌器に変えて、内温を７０℃に昇温させ、ゆっくり撹拌しながら１０時間反応させた。次いで、容器内を温度９０℃に昇温して３００分間維持し、その後冷却した。容器内に希塩酸を添加してｐＨを１．８とし、分散安定剤を溶解した。更に、ろ別、洗浄、乾燥して重量平均径Ｄ4が６．３μｍの重合体粒子（トナー粒子）を得た。さらに実施例１と同様に疎水性シリカ微粉体を外添し、トナー１２を得た。
【０１４７】
＜作製したトナーの評価方法＞
＜トナー粒度分布の評価＞
トナーの粒度分布は前述の方法により測定するが、その評価基準として重量平均粒径（Ｄ4）／個数平均粒径（Ｄｎ）の値により以下のように評価を行った。
Ａランク：１．００≦Ｄ4／Ｄｎ≦１．１５
Ｂランク：１．１６≦Ｄ4／Ｄｎ≦１．２５
Ｃランク：１．２６≦Ｄ4／Ｄｎ
【０１４８】
＜トナー帯電量の評価＞
トナー帯電量の評価を行うため、下記のように二成分現像剤を作製した。
【０１４９】
（キャリアの作製）
以下のように個数平均粒径０．２５μｍのマグネタイト粉と、個数平均粒径０．６０μｍのヘマタイト粉を親油化処理を行った。具体的には、４．０質量％のシラン系カップリング剤（３−（２−アミノエチルアミノプロピル）トリメトキシシラン）を混合し、容器内で、１００℃以上で高速混合撹拌を行った。
【０１５０】
・フェノール                                                              １０部
・ホルムアルデヒド溶液（ホルムアルデヒド４０％、メタノール１０％、水５０％）
６部
・親油化処理したマグネタイト                                              ６３部
・親油化処理したヘマタイト                                                ２１部
上記材料と、２８％アンモニア水５部、水１０部をフラスコに入れ、攪拌、混合しながら３０分間で８５℃まで昇温・保持し、３時間重合反応させて硬化させた。その後、３０℃まで冷却し、更に水を添加した後、上澄み液を除去し、沈殿物を水洗した後、風乾した。次いで、これを減圧下（５ｍｍＨｇ以下）、６０℃で乾燥して、磁性体が分散された状態の球状の磁性樹脂粒子を得た。
【０１５１】
コート樹脂として、メチルメタクリレートとパーフルオロアルキル基（ｍ＝７）を有するメチルメタクリレートの共重合体（共重合比８：１  重量平均分子量４５，０００）を用いた。該コート樹脂１００部に、粒径２９０ｎｍのメラミン粒子を１０部、比抵抗１×１０-2Ω・ｃｍで粒径３０ｎｍのカーボン粒子を６部加え、超音波分散機で３０分間分散させた。更に、コート樹脂分がキャリアコアに対し、２．５部となるようにメチルエチルケトン及びトルエンの混合溶媒コート溶液を作製した（溶液濃度１０質量％）。
【０１５２】
このコート溶液を、剪断応力を連続して加えながら溶媒を７０℃で揮発させて、磁性樹脂粒子表面への樹脂コートを行った。この樹脂コートされた磁性キャリア粒子を１００℃で２時間撹拌しながら熱処理し、冷却、解砕した。その後、２００メッシュの篩で分級して個数平均粒子径３３μｍ、真比重３．５３ｇ／ｃｍ3、見かけ比重  １．８４ｇ／ｃｍ3、磁化の強さ４２Ａｍ2／ｋｇのキャリアを得た。
【０１５３】
（二成分現像剤の作製）
得られたキャリア２７６ｇと評価トナー２４ｇを蓋付きのプラスチックボトルに投入し、振とう器（ＹＳ−ＬＤ：（株）ヤヨイ製）で、１秒間に４往復のスピードで１分間振とうし、トナーとキャリアからなる二成分現像剤を作製した。
【０１５４】
（トナー帯電量の環境特性評価）
得られた二成分現像剤３０ｇを分取し、低温低湿環境（１５℃／１５％ＲＨ）、及び高温高湿環境（３０℃／８０％ＲＨ）の各環境で３昼夜放置した。その後５０ｃｃのポリ容器に入れ、振とう器（ＹＳ−ＬＤ：（株）ヤヨイ製）で、１秒間に２往復のスピードで２分間振とうさせ、図１の装置を用いて測定した。評価は低温低湿時と高温高湿時の摩擦帯電量の差の絶対値を測定し、下記基準によって判断した。
Ａランク：摩擦帯電量の差が  ０以上２０μＣ／ｇ未満
Ｂランク：摩擦帯電量の差が２０以上３０μＣ／ｇ未満
Ｃランク：摩擦帯電量の差が３０μＣ／ｇ以上
【０１５５】
（トナー帯電量の測定方法）
トナーの帯電性は以下の方法で測定した。
【０１５６】
図５に示す摩擦帯電量測定装置において、底に５００メッシュのスクリーン３のある金属製の測定容器２に、前述した現像剤約０．１乃至０．５ｇを入れ、金属製のフタ４をする。この時の測定容器２全体の質量を秤りＷ１（ｇ）とする。次に吸引機１（測定容器２と接する部分は少なくとも絶縁体）において、吸引口７から吸引し風量調節弁６を調整して真空計５の圧力を２５０ｍｍＡｑとする。この状態で２分間吸引を行い、トナー粒子を吸引除去する。この時の電位計９の電位をＶ（ボルト）とする。ここで８はコンデンサーであり容量をＣ（ｍＦ）とする。また、吸引後の測定容器全体の質量を秤りＷ２（ｇ）とする。この試料の摩擦帯電量（μＣ／ｇ）は下記式の如く算出される。
（式）試料の摩擦帯電量（μＣ／ｇ）＝Ｃ×Ｖ／（Ｗ１−Ｗ２）
【０１５７】
＜トナー帯電量分布の評価＞
帯電量分布測定装置（ホソカワミクロン社製；型式イースパートアナライザーＥＳＴ−１）を用い、得られたｑ／ｄ分布から、帯電量分布の広がりを評価する。二成分現像剤２７０ｇを分取し、常温常湿環境（２３℃／６０％ＲＨ）で３昼夜放置した。これをカラーレーザー複写機ＣＬＣ５０００（キヤノン社製）の現像器に仕込み、外部モーターを具備した空回転機にて、２分間の回転を行った時（初期）とさらに３０分回転を行った時（空回転後）の二成分現像剤の帯電量分布を測定し、比較した。評価基準としては以下を基準とした。
Ａランク：図２に示したようにピーク値が空回転２分後と３０分後で変化が少なく、かつ          ＋側に帯電しているトナー量が少ないとき。
Ｂランク：図３のようにピーク値の変化が少なく＋側に帯電したトナー量の変化が小さい          が、分布幅が広がる傾向にあるとき。
Ｃランク：図４に示したようにピーク値が初期と空回転後で変化が大きいとき、または、          ＋側に帯電しているトナー量が大きく増加したとき。
【０１５８】
＜ハーフトーンの再現性評価＞
評価には上記二成分現像剤、カラーレーザー複写機ＣＬＣ５０００（キヤノン社製）を用いた。紙上（カラーレーザーコピア用紙ＴＫＣＬＡ４、キヤノン製）に、載り量を７段階に変化させて定着画像を形成した。トナー載り量は、０．１０ｍｇ／ｃｍ2、０．２ｍｇ／ｃｍ2、０．３０ｍｇ／ｃｍ2、０．４０ｍｇ／ｃｍ2、０．５０ｍｇ／ｃｍ2、０．６０ｍｇ／ｃｍ2、０．７０ｍｇ／ｃｍ2とした。
【０１５９】
（カラートナーの評価）
カラートナーの各定着画像について、Ｇｒｅｔａｇ  Ｍａｃｂｅｔｈ社製Ｓｐｅｃｔｒｏｓｃａｎを用い（測定条件：Ｄ６５、視野角２度）、ＣＩＥ  ａ*、ｂ*を測定した。
【０１６０】
７段階の載り量に対する色度をプロットし、各点をなめらかに結ぶ曲線を引きｃ*とＬ*の関係を求めた。この関係より、Ｌ*＝７０、及びＬ*＝５０におけるｃ*の値を求めた。尚、ｃ*の値は、ｃ*＝（（ａ*）2＋（ｂ*）2）1/2で求められる。
【０１６１】
（シアントナーの評価基準）
Ａランク：Ｌ*＝７０の時のｃ＊の値が３５．０以上、かつ及びＬ*＝６５．０以上
画像彩度が優れる
Ｂランク：Ｌ*＝７０の時のｃ＊の値が３０．０以上、かつ及びＬ*＝６０．０以上
色再現性は狭くなるが良好な画像
Ｃランク：Ｌ*＝７０の時のｃ＊の値が３０．０未満、又は及びＬ*＝６０．０未満
実使用上は問題ないが、色再現性に劣る。
【０１６２】
（ブラックトナーの評価）
前述したようにカラートナーと同様の定着画像を作成した。ブラックトナーの各定着画像について、画像濃度をマクベス反射濃度計（マクベス社製）で測定した。
【０１６３】
（ブラックトナーの評価基準）
載り量０．３０ｍｇ／ｃｍ2および０．４０ｍｇ／ｃｍ2における画像濃度の差（Ｄ０．４−Ｄ０．３）と、載り量０．７ｍｇ／ｃｍ2における画像濃度（Ｄ０．７）の比により下記のように評価した。
Ａランク：１．３０  ≦（Ｄ０．４−Ｄ０．３）／（Ｄ０．７）
Ｂランク：１．１０  ≦（Ｄ０．４−Ｄ０．３）／（Ｄ０．７）＜１．３０
Ｃランク：            （Ｄ０．４−Ｄ０．３）／（Ｄ０．７）＜１．１０
【０１６４】
＜実施例の評価結果＞
以上のような評価方法に基づき、実施例および比較例のトナーの評価を行った。
【０１６５】
結果は表４に示した。これによると、実施例のトナーは粒度分布がシャープであり、帯電特性に優れ、ハーフトーン画像の再現性に優れていた。一方、比較例のトナーはハーフトーンの再現性が劣っていた。特に比較例１のブラックトナーについては、粒度分布がブロードであり、空回転時の帯電量分布の変化が大きく、帯電量制御が十分でないと考えられる。
【０１６６】
【表１】
2010250087.tif 000005
【０１６７】
【表２】
2010250087.tif 000006
【０１６８】
【表３】
2010250087.tif 000007
【０１６９】
【表４】
2010250087.tif 000008
【符号の説明】
【０１７０】
１  吸引機、２  金属製の測定容器、３  ５００メッシュのスクリーン、４  金属製のフタ、５  真空計、６  風量調節弁、７  吸引口、８  コンデンサー、９  電位計
【図１】
2010250087.tif 000011
【図２】
2010250087.tif 000012
【図３】
2010250087.tif 000013
【図４】
2010250087.tif 000014
【図５】
2010250087.tif 000015